(57)【特許請求の範囲】
【請求項１】
円筒状をなした中空の外周部に胴体カールを有した胴体と、
前記胴体の下端開口を閉塞する地板と、
前記胴体の上端開口に開閉可能に装着され、前記上端開口を閉塞する蓋本体と、この蓋本体の外周部に設けられ、前記胴体カールにガスケットを介して嵌め合わせられる蓋カールを有した蓋リムとを具備する天蓋と
を備え、
前記ガスケットは、天然ゴムが２０〜３０重量部、スチレンブタジエンゴムが７０〜８０重量部からなり、前記天然ゴム及び前記スチレンブタジエンゴムからなるゴム成分１００重量部に対し、石英及びカオリナイトからなる天然結合物を６０〜１００重量部配合し、且つ、加工助剤を１〜５重量部配合した発泡体からなることを特徴とするオープン型ドラム缶。
【請求項２】
前記ガスケットは、圧縮率６５％で常温において３０日間放置したときの開放直後の常温における復元率が９０％以上であって、開放から３時間後の常温における復元率が９２％以上であることを特徴とする請求項１に記載のオープン型ドラム缶。
【請求項３】
前記ガスケットは、デュロメータＣ型硬さが５８〜６８であることを特徴とする請求項２に記載のオープン型ドラム缶。
【発明の詳細な説明】
【技術分野】
【０００１】
本発明は、開閉可能な天蓋を備えたオープン型ドラム缶に関する。
【背景技術】
【０００２】
この種のオープン型ドラム缶は、粘性が比較的高い液体危険物や、また、粉体又は固体等の出し入れが容易ではない内容物の充填輸送に好適し、通常の密閉型ドラム缶との相違は天蓋の代わりに開閉可能な天蓋を備えていることにある（例えば、特許文献１参照）。
【先行技術文献】
【特許文献】
【０００３】
【特許文献１】特開平９−２７２５３３号公報
【発明の概要】
【発明が解決しようとする課題】
【０００４】
この種のオープン型ドラム缶も通常の密閉型ドラム缶の場合と同様に、危険物輸送に関する国連勧告（ＵＮ規格＝UN Recommendations on the Transport of Dangerous Goods）に定められている気密試験、落下強度試験、水圧強度試験及び積み重ね試験の各判定基準に適合していなければならない。しかしながら、オープン型ドラム缶はその天蓋が開閉可能であるから、特にその落下強度試験や水圧強度試験の判定基準に適合した性能を満たすには、オープン型ドラム缶には通常の密閉型ドラム缶とは異なる工夫が要求される。
【０００５】
具体的には、上述の性能を左右する要因として、天蓋及び胴体の胴体カールの耐圧強度や、胴体カールに対して天蓋の蓋カールを締結するバンドの締結強度、そして、胴体カールと蓋カールとの間に挟み込まれるガスケットのシール性能等が考えられる。特に、ガスケットは天蓋の耐圧強度に直接に影響してくることから、シール性能ひいては耐久性（耐へたり性、復元性）の向上が望まれている。
【０００６】
ここで、ガスケットには、天然ゴムが主成分のスポンジ状ガスケット、いわゆる白スポンジを使用することが多い。この白スポンジは、バンド締結直後においては十分な復元弾性を有しているため、ドラム缶に充填された内容物に対するシール材としての機能を十分に満足し、オープン型ドラム缶としてＵＮ規格に適合する性能を十分に備えている。
しかしながら、上記白スポンジは、時間経過に伴い復元弾性が低下するという問題がある。
【０００７】
特に、バンドを過度に強く締結したり、或いは、内容物を充填したドラム缶を段積み状態で長期間保管したりすると、時間経過に伴い白スポンジの復元弾性が極度に低下し、バンドの締結が若干緩むことがある。この場合には、バンドで締結後の天蓋を一旦開放することによって白スポンジの復元弾性の回復を図ったり、或いは、バンドの増し締めを行う等の煩雑な作業をオープン型ドラム缶のユーザーに強いることになり好ましくない。
【０００８】
本発明は上述の事情に基づいてなされたもので、その目的とするところは、ガスケット、ひいてはオープン型ドラム缶に対する経時的な耐久性を向上させることができ、ＵＮ規格を満たすうえで好適したオープン型ドラム缶を提供することにある。
【課題を解決するための手段】
【０００９】
上記の目的を達成するため、本発明のオープン型ドラム缶は、円筒状をなした中空の外周部に胴体カールを有した胴体と、胴体の下端開口を閉塞する地板と、胴体の上端開口に開閉可能に装着され、上端開口を閉塞する蓋本体と、この蓋本体の外周部に設けられ、胴体カールにガスケットを介して嵌め合わせられる蓋カールを有した蓋リムとを具備する天蓋とを備え、ガスケットは、天然ゴムが２０〜３０重量部、スチレンブタジエンゴムが７０〜８０重量部からなり、天然ゴム及びスチレンブタジエンゴムからなるゴム成分１００重量部に対し、石英及びカオリナイトからなる天然結合物を６０〜１００重量部配合し、且つ、加工助剤を１〜５重量部配合した発泡体からなる（請求項１）。
【００１０】
また、ガスケットは、天然ゴム及びスチレンブタジエンゴムの発泡体からなり、圧縮率６５％で常温において３０日間放置したときの開放直後の常温における復元率が９０％以上であって、開放から３時間後の常温における復元率が９２％以上である（請求項２）。
更に、ガスケットは、デュロメータＣ型硬さが５８〜６８である（請求項３）。
【発明の効果】
【００１１】
請求項１〜３のオープン型ドラム缶によれば、上記ガスケットを上述したゴム組成物とすることにより、ガスケットの耐へたり性が大幅に向上することから、ガスケット、ひいてはオープン型ドラム缶に対する経時的な耐久性が向上し、ＵＮ規格に容易に適合したオープン型ドラム缶の提供が可能となる。
【図面の簡単な説明】
【００１２】
【図１】第１実施例のオープン型ドラム缶の正面図である。
【図２】図１中のＩＩ部の断面図である。
【図３】図１中のＩＩＩ部の断面図である。
【図４】図１の締結バンドの詳細を示す斜視図である。
【図５】図４の一部を示す斜視図である。
【図６】図１の天蓋を示した平面図である。
【図７】図６の天蓋の一部を示す断面図である。
【図８】図３に示す胴体カールの拡大図である。
【図９】落下強度試験の方法を（ａ）の対角落下の場合と、（ｂ）の水平落下の場合とで示す図である。
【図１０】水圧強度試験の方法を示す図である。
【図１１】図３のガスケットと、比較例５の従来のガスケットとを硬さ、圧縮永久歪、復元率、落下強度試験、水圧強度試験の数値や判定基準で評価し、比較した結果を示した図である。
【図１２】図３のガスケットの断面図である。
【図１３】図３のガスケットの基本的な配合構成を示し、比較例６、実施例２、比較例７〜９としてＮＲ及びＳＢＲの配合比を変更したときの配合構成を示した図である。
【図１４】図１３の配合構成で形成される各例のガスケットの硬さ、圧縮永久歪、復元率、落下強度試験、水圧強度試験を数値や判定基準で評価し、比較した結果を示した図である。
【図１５】図３のガスケットの配合構成の１つである補強剤の種類を変更したときの配合構成を比較例１０〜１２として示した図である。
【図１６】図１５の配合構成で形成される各例のガスケットの硬さ、圧縮永久歪、復元率、落下強度試験、水圧強度試験を数値や判定基準で評価し、比較した結果を示した図である。
【図１７】図３のガスケットの配合構成の１つである石英、カオリナイトの天然結合物の配合量を変更したときの配合構成を実施例３，４、及び比較例１３，１４として示し、同じく上記ガスケットの配合構成の１つであるペンタエリスリトール脂肪酸エステルの配合量を変更したときの配合構成を実施例５，６、及び比較例１５，１６として示した図である。
【図１８】図１７の配合構成で形成される各例のガスケットの硬さ、圧縮永久歪、復元率、落下強度試験、水圧強度試験を数値や判定基準で評価し、比較した結果を示した図である。
【発明を実施するための形態】
【００１３】
図１〜図８は第１実施例の液体危険物用オープン型ドラム缶について示す。
図１から明らかなようにオープン型ドラム缶は、円筒状をなした中空の胴体２と、この胴体２の下端開口を閉塞する地板４と、胴体２の上端開口に締結ハンド６を介して開閉可能に装着され、上端開口を閉塞する円形の天蓋８とを備える。なお、胴体２には２本の輪帯１０が形成されており、これら輪帯１０は上下方向に所定の間隔を存して配置されている。
【００１４】
図２に示されているように、胴体２の下端縁と地板４の外周縁とは充填剤（図示しない）を介在させた状態で巻締めにより相互に接合され、いわゆるチャイム１２を形成している。これに対し、図３に示されるように胴体２の上端縁は外側に突出するフランジ状の胴体カール１４として形成され、そして、天蓋８の外周縁もまた外側に突出するフランジ状の蓋カール１６として形成されている。蓋カール１６は胴体カール１４よりも大きく、天蓋８が胴体２の上端開口に装着されたとき、その蓋カール１６はガスケット１８を介して胴体カール１４に被せられる。
【００１５】
ガスケット１８は、本実施例の場合には後で説明する図１２に示すように断面視略半円形状をなし、蓋カール１６の内側に貼付けられ、ドラム缶内に充填する広範な液体に対して十分な化学的耐性を有する組成で形成されている。具体的には、本実施例のガスケット１８は、主として天然ゴム（ＮＲ）及びスチレンブタジエンゴム（ＳＢＲ）を加硫発泡押出成形したゴム組成物である。また、ドラム缶は天蓋８を締結バンド６で締め付けた状態で長時間使用することとなるため、締結バンド６の締め付けによるガスケット１８の圧縮変形力を除去した後において、ガスケット１８に残存する圧縮永久歪が小さい、換言すると、ガスケット１８の復元率が大きく、耐へたり性（復元性）が良いことが求められる。
【００１６】
一方、図４及び図５に示されているように、締結バンド６は、リング形状のバンド本体２０を備え、このバンド本体２０は一カ所に切れ目を有するとともに略Ｕ字形状の横断面を有する。バンド本体２０には一対のＳ金具２２がその両端にそれぞれ位置して取り付けられており、これらＳ金具２２はパイプ状のボルト挿通部２４を有する。
【００１７】
図３から明らかなように、胴体２の上端開口に天蓋８が装着された後、上述の締結バンド６はそのバンド本体２０内に胴体カール１４及び蓋カール１６を包み込むようにして取り付けられる。そして、図４に示されている締結ボルト２６ｂが一対のＳ金具２２のボルト挿通部２４にそれぞれ挿通され、この締結ボルト２６ｂとナット２６ｎとの間にて一対のＳ金具２２を締付け、バンド本体２０を縮径させれば、締結バンド６は胴体２の上端開口、即ち、その胴体カール１４に対しガスケット１８を介して天蓋８の蓋カール１６を締結することができる。逆に、一対のＳ金具２２から締結ボルト２６ｂを抜き取り、そして、締結バンド６のバンド本体２０を胴体カール１４及び蓋カール１６から取り外せば、胴体２に対して天蓋８を開くことができる。
【００１８】
なお、胴体２、地板４及び天蓋８の内外面には必要に応じ、脱脂処理、化成処理（ボンデ処理）及び水洗処理等の工程を経て所定の皮膜が形成され、更には、皮膜の上に所望の塗装が施されている。具体的には、胴体２、地板４及び天蓋８の外面はすべて塗装する一方、胴体２、地板４及び天蓋８の内面は化成処理（ボンデ処理）のまま塗装しないことが多いが、塗装する場合もある。
【００１９】
図６は天蓋８の平面図、図７は天蓋８の一部の断面図を示し、天蓋８は、蓋本体２８と、この蓋本体２８の外周縁に設けられた蓋リム３０とからなる。この蓋リム３０は蓋本体２８から垂直方向、つまり、胴体２の軸線方向に立ち上がり、その上端に前述した蓋カール１６を有する。更に、図６に示されているように天蓋８の蓋本体２８には注入口金３２及び排気口金３４が設けられている。
【００２０】
図７中に示す天蓋８は、外径φＬ、蓋リム２２の高さＨ１、蓋カール１６の高さＨ２、蓋カール１６の内外面の曲率半径Ｒ１，Ｒ２、蓋リム２２の近傍に形成される円弧部２８の外面の曲率半径Ｒ０がそれぞれ適宜所定の値に形成されており、特に本実施例の場合には、天蓋８の厚さＴが１．２ｍｍに形成され、蓋本体２８の中央部が段差（１ｍｍ程度）をもって僅かに膨出して形成されている。なお、胴体２及び地板４の板厚も天蓋８と同様に厚さ１．２ｍｍに形成されている。
【００２１】
図８は胴体２の胴体カール１４を拡大して示し、胴体カール１４の先端と胴体２の外周面との間には所定の間隙Ａが確保されており、間隙ＡはＡ１（＝約３ｍｍ）である。なお、図８中に示す胴体カール１４の高さＨ３及び幅Ｗｃ、そして、胴体カール１４を形成する外面の曲率半径Ｒ３のそれぞれは適宜所定の値に設定される。
図９は落下強度の試験方法を示す。
【００２２】
ここでの試験では、２００Ｌの９８％以上の水を充填したオープン型ドラム缶ＯＤを高さ１．２ｍから落下させても、ドラム缶ＯＤから水漏れしないことが要求される。図９（ａ）は、締結バンド６のＳ金具２２を衝撃点とする対角落下試験を示し、図９（ｂ）は胴体２の溶接部を衝撃点とする水平落下試験を示す。なお、締結バンド６はそのＳ金具２２が胴体２に対し、その溶接部と直径方向でみて反対側に位置すべく取り付けられている。
【００２３】
上述した第１実施例の天蓋８を備える幾つかのオープン型ドラム缶に対して落下強度試験を実施し、何れのドラム缶であっても水漏れの無いことが確認されている。
図１０は水圧強度の試験方法を示す。
ここでの試験では、２００Ｌで満水状態の水を充填したオープン型ドラム缶ＯＤをその締結バンド６のＳ金具２２を下にした状態で試験台上に水平に配置し、そして、ドラム缶ＯＤ内を０．１ＭＰａの加圧状態で５分間維持し、この間、ドラム缶ＯＤから水漏れしないことが要求される。
【００２４】
ここでも、上述の第１実施例の天蓋８を備える幾つかのオープン型ドラム缶に対して水圧強度試験を実施し、何れのドラム缶であっても水漏れの無いがことが確認されている。
更には、本実施例のガスケット１８は、従来に比して圧縮永久歪み率が１／２以下程度まで小さく、換言すると復元率が２倍近く程度まで大きいことが判明している。
図１１は、第１実施例（実施例１）のガスケット１８と、比較例５の従来のガスケットとを硬さ、圧縮永久歪、復元率、落下強度試験、水圧強度試験の数値や判定基準（◎：優、○：良、△：可、×：悪）で評価し、比較した結果を示している。
【００２５】
硬さは、ＪＩＳＫ６２５３の規定に準拠したアスカーゴム硬度計たるデュロメータＣ型硬さで評価しており、この評価条件で比較例５の従来ガスケットは硬さ２９であるのに対し、実施例１のガスケット１８は６０であった。
次に、圧縮永久歪とは、ＪＩＳＫ６２６２の規定に準拠したゴム材料の加熱圧縮による永久歪みのことをいい、この値が小さいほど長時間圧縮したときに復元する力が高いことを表している。具体的には、例えば円柱状の試験片に厚さの２５％に相当する圧縮歪みを与えて高温に一定時間保持した後、試験片を取り出して３０分後の厚さを測定する等の評価方法があり、圧縮永久歪み率Ｃｓ（％）は次式で表される。
【００２６】
【数１】
0005430610.tif 000002
ｔ０は試験片の元の厚さ（ｍｍ）、ｔ１はスペーサーの厚さ（ｍｍ）、ｔ２は試験片を圧縮装置から取り出し、３０分後の厚さ（ｍｍ）を表している。一般に圧縮率及び試験温度が高いほど永久歪みは大きくなるが、本実施例では、７０℃雰囲気で５０％の圧縮歪みを付与して２２時間保持した後に開放し、常温雰囲気で３０分経過後の圧縮永久歪みを算出した結果、圧縮永久歪み率は、比較例５の従来ガスケットでは２９％（２５％以上、判定：×）であるのに対し、実施例１のガスケット１８は１２％であり（１５％未満、判定：◎）、従来ガスケットに比して１／２以下程度まで小さいことが判明している。
【００２７】
次に、復元率とは、図１２に示すような断面視略半円形状をなすガスケット１８を高さの６５％に圧縮した状態で、常温において３０日間放置した後、開放直後、開放１時間後、開放３時間後の常温における復元状態を評価することにより、上記圧縮永久歪よりも厳しい基準を採用した耐へたり性の測定指標であり、本実施例の場合には次式（※０）により算出している。
【００２８】
復元率（％）＝変化後の高さ寸法（ｍｍ）／変化前の高さ寸法（ｍｍ）×１００（％）
この評価方法を用いた開放直後、開放１時間後、開放３時間後の常温復元率は、比較例５の従来ガスケットの場合には、順に５６％、６０％、６２％（すべて９０％未満、判定：×）であるのに対し、実施例１のガスケット１８の場合には、順に９０％、９２％、９２％（すべて９０％以上、判定：◎）であり、従来ガスケットに比して２倍近く程度まで大きいことが判明している。
【００２９】
次に、落下強度試験及び水圧強度試験は、上述したようにＵＮ規格に準拠しており、比較例５の従来ガスケットの場合には落下強度試験は合格（判定：○）であり、水圧強度試験も１００ｋＰａの水圧にも耐え、優れた評価で合格（判定：◎）であった。一方、実施例１のガスケット１８の場合には何れも優れた評価で合格（判定：◎）であり、特に水圧強度試験では１００ｋＰａの水圧にも耐えた。
【００３０】
このように、比較例５の従来ガスケットは落下強度試験及び水圧強度試験は、ドラム缶の完成直後に実施した場合は合格するものの、耐へたり性の面では劣り、総合評価は不合格（ＮＧ）であった。一方、実施例１のガスケット１８は落下強度試験及び水圧強度試験は優れた評価で合格するのみならず、耐へたり性の面でも優れた結果が出ており、総合評価は合格（ＯＫ）であった。
以下、図１３〜１８は、実施例１に係るガスケット１８の配合構成と、その配合を変更したときの各試験の数値や評価の違いを実施例１〜６及び比較例６〜１６において比較した結果について説明している。
【００３１】
図１３は、ガスケット１８の基本的な配合構成を示し、ＮＲ及びＳＢＲの配合比を変更したときの配合構成を比較例６、実施例２、比較例７〜９として示している。実施例１のガスケット１８は、主として、ＮＲが２０重量部（重量％）、ＳＢＲが８０重量部からなり、ＮＲ及びＳＢＲのゴム成分１００重量部に対し、カーボンブラックを配合せずに補強剤として白色充填剤である石英、カオリナイトの天然結合物を８０重量部配合し、且つ押出し加工性を改善するための加工助剤としてペンタエリスリトール脂肪酸エステルを３重量部配合されたゴム組成物として構成されている。
【００３２】
また、ガスケット１８は、加硫助剤としてはアエンカを５重量部、ステアリン酸を２重量部、軟化剤としてパラフィンオイルを１５重量部、加硫促進剤を適量、架橋剤として硫黄を１．５重量部、発泡剤を適量配合して形成される。
上記加硫促進剤は、チアゾール系，チウラム系，スルフェンアミド系，グアニジン系，チオウレア系，ジチオカルバミン酸系等のものを２ｐｈｒ〜８ｐｈｒ程度用いている（※１）。
【００３３】
また、上記発泡剤は、基本的には種々のものを適宜使用可能であるが、例えば有機系発泡剤として、４，４‐オキシビスベンゼンスルフォニルヒドラジド（ＯＢＳＨ）、アゾジカルボンアミド（ＡＤＣＡ）、ジニトロソペンタメチレンテトラミン（ＤＰＴ）、アゾビスイソブチロニトリル（ＡＩＢＮ）、パラトルエンスルホニルヒドラジド（ＴＳＨ）、ヒドラゾジカルボンアミド（ＨＤＣＡ）、バリウムアゾカルボキシレート等の使用が可能である（※２）。
【００３４】
また、上記加工助剤は、ペンタエリスリトール脂肪酸エステルの他に種々のものを使用することができる。具体的には、リシノール酸、ステアリン酸、パルチミン酸、ラウリン酸等の高級脂肪酸、ステアリン酸バリウム、ステアリン酸亜鉛、ステアリン酸カルシウム、ステアリン酸ナトリウム等の高級脂肪酸の塩、ステアリン酸アミド、オレイン酸アミド、エルカ酸アミド等の脂肪酸アミド類、リシノール酸、ステアリン酸、パルチミン酸、ラウリン酸等の高級脂肪酸エステル類などが挙げられ、特にソルビタン、ペンタエリスリトール等の多価アルコールの脂肪酸エステルが好ましい。これらの加工助剤は、１種単独で用いても、２種以上組み合わせて用いてもよい（※５）。
【００３５】
尚、上記有機系発泡剤は、目的とするゴム成形体の特性を損わない程度（例えば、０〜１０ｐｈｒ）に用いることが好ましく、上記有機系発泡剤と共に尿素系誘導体、サリチル酸、フタル酸、ステアリン酸等の発泡助剤を用いても良い。
また、ガスケット１８は、加硫連続熱風加硫槽（ＨＡＶ）と高周波加硫装置（ＵＨＦ）とを組み合わせた設備を用い、約１５０℃で３０分程度の熱量を加えながら連続加硫を行うことで加硫して形成される。
【００３６】
実施例２及び比較例６〜９では、上述した配合構成及び加硫条件により形成される実施例１のガスケット１８において、ＮＲとＳＢＲとの配合比を比較例６では０：１００、実施例２では２０：８０、比較例７では４０：６０、比較例８では６０：４０、比較例９では７０：３０に変更し、その他の配合構成は変えないで評価を行った。
図１４は、図１３の配合構成で形成される各例のガスケットの硬さ、圧縮永久歪、復元率、落下強度試験、水圧強度試験を数値や判定基準（◎：優、○：良、△：可、×：悪）で評価し、比較した結果を示している。
【００３７】
先ずガスケットの硬さは各例何れも６０以下であり、ＮＲ及びＳＢＲのゴム成分の組成変化は、硬さにほとんど影響せず、硬くなり過ぎることによる締結バンド６締結作業の作業性悪化には影響しないことが判明した。
次に、圧縮永久歪は、実施例２の場合には、既に説明した実施例１の結果と近い１３％であり（１５％未満、判定：◎）、比較例６及び８は２１％（２０％以上２５％未満、判定：△）、比較例７は１７％であり（１５％以上２０％未満、判定：○）、比較例９は２９％（２５％以上、判定：×）である。
【００３８】
復元率は、開放直後、開放１時間後、開放３時間後の何れの場合においても実施例２の場合にはすべて９０％以上（すべて９０％以上、判定：◎）であり、比較例６の場合には開放直後を除いて９０％以上であるが（ほぼ９０％以上、判定：○）、比較例７〜９の場合はすべて９０％未満（すべて９０％未満、判定：×）である。
落下強度試験及び水圧強度試験は、実施例１及び２しか実施していないものの、何れの場合も優れた評価で合格（判定：◎）であり、特に水圧強度試験では１００ｋＰａの水圧にも耐えた。
【００３９】
次に、新たな評価指標である加工性について説明する。加工性指標はロール加工性及び押し出し性に分類され、ロール加工性は、混練機で混合した材料をロール加工する際の混練り作業性、換言すると、材料のロールへの巻き付き性を指標に評価される（※３）。押し出し性は、押出し品の外観品質（表面荒さ、エッジ部のささくれ、吐出バラツキによる形状不良）を指標として評価される（※４）。
【００４０】
このような評価方法による加工性は、比較例６の場合を除き、実施例１，２、比較例７〜９の場合にはロール加工性及び押し出し性の何れも優れた評価で合格（判定：◎）であった。
このように、比較例６の場合には復元率の評価は低くなく、耐へたり性は高いものの、押出し加工性で劣り、一方、比較例７〜９の場合には逆に加工性は高いものの、耐へたり性で劣るため、総合評価は何れも不合格（ＮＧ）であった。一方、実施例２の場合には耐へたり性及び加工性の両面で優れた結果が出ており、総合評価は合格（ＯＫ）であった。
【００４１】
以上の結果により、耐へたり性（復元性）を向上させるためには、ガスケットのゴム成分は実施例１，２の場合を包含する配合構成として、ＮＲが２０〜３０重量部、ＳＢＲが７０〜８０重量部の配合比率である必要があり、ＮＲが２０重量部未満でＳＢＲが８０重量部を超えた場合、復元率及び押出し加工性が悪化し、ＮＲが３０重量部を超えてＳＢＲが７０重量部未満の場合、復元率が悪化することが判明した。
【００４２】
図１５は、ガスケット１８の配合構成の１つである補強剤の種類を変更したときの配合構成を比較例１０〜１２として示している。実施例１では、補強剤として白色充填剤である石英、カオリナイトの天然結合物を８０重量部配合するのに対し、代わりに比較例１０では補強剤としてカーボンブラックを８０重量部、比較例１１では白色充填剤として重炭酸カルシウムを８０重量部、比較例１２では白色充填剤としてシリカを８０重量部配合され、その他の配合構成は実施例１と同じとした。
【００４３】
図１６は、図１５の配合構成で形成される各例のガスケットの硬さ、圧縮永久歪、復元率、落下強度試験、水圧強度試験、加工性を数値や判定基準（◎：優、○：良、△：可、×：悪）で評価し、比較した結果を示している。
先ずガスケットの硬さは、比較例１１は実施例１よりも低い５５であるが、比較例１０及び１２は何れも７０以上の高い数値であった。
【００４４】
圧縮永久歪は、比較例１０の場合には実施例１の結果と近い１４％であり（１５％未満、判定：◎）、比較例１１は２２％（２０％以上２５％未満、判定：△）、比較例１２は２６％（２５％以上、判定：×）である。
復元率は、開放直後、開放１時間後、開放３時間後の何れの場合においても比較例１０の場合には実施例１の場合と同様にすべて９０％以上（９０％以上、判定：◎）であり、比較例１１及び１２の場合にはすべて９０％未満（９０％未満、判定：×）である。
【００４５】
落下強度試験及び水圧強度試験は比較例１０〜１２の場合には実施していない。
加工性は、比較例１０〜１２の何れの場合も、ロール加工性については優れた評価で合格（判定：◎）であるが、押し出し性については劣る（判定：×）。
このように、比較例１０の場合には復元率の評価は実施例１同等で高く、耐へたり性は優れているものの、硬いために押出し加工性で劣り、比較例１１、１２の場合には復元率及び加工性で劣るため、総合評価は何れも不合格（ＮＧ）であった。
【００４６】
ここで、耐へたり性（復元性）を向上させるためには、一般的に補強性が高いカーボンブラックを選択するが、補強効果が高いカーボンブラックでは、８０重量部程度の少量の配合量で硬さが高くなり、締結バンド６の締結作業の作業性が著しく低下する。このため、硬さを低くするためにはカーボンブラックの配合量を減量させる必要があるが、そうすると今度は押出し加工性が悪化する。
【００４７】
そこで、白色充填剤を選択することが考えられるが、白色充填剤として一般的で安価な重炭酸カルシウムは、ポリマーとの相互作用が低いため、分散性や耐へたり性が悪い。カーボンブラックに代わる補強性のある白色充填剤としては、シリカがあるが、ポリマーとの補強作用が比較的高いため、材料混練り時にせん断によりポリマーが可塑化され、耐へたり性が低下する。従って、上述した総合評価を踏まえ、加工性を確保しながら耐へたり性（復元性）を向上させるためには、ポリマーとの相溶性が良く、且つある程度の補強性を併せ持つ石英、カオリナイトの天然結合物を補強材として選択する必要があることが判明した。
【００４８】
図１７は、ガスケット１８の配合構成の１つである石英、カオリナイトの天然結合物の配合量を変更したときの配合構成を実施例３，４、及び比較例１３，１４として示し、同じくガスケット１８の配合構成の１つであるペンタエリスリトール脂肪酸エステルの配合量を変更したときの配合構成を実施例５，６、及び比較例１５，１６として示している。実施例１では、石英、カオリナイトの天然結合物を８０重量部配合するのに対し、比較例１３では４０重量部、実施例３では６０重量部、実施例４では１００重量部、比較例１４では１２０重量部配合され、その他の配合構成は実施例１と同じである。
【００４９】
また、実施例１ではペンタエリスリトール脂肪酸エステルを３重量部配合するのに対し、比較例１５では０重量部、実施例５では１重量部、実施例６では５重量部、比較例１６では６重量部配合され、その他の配合構成は実施例１と同じである。
図１８は、図１７の配合構成で形成される各例のガスケットの硬さ、圧縮永久歪、復元率、落下強度試験、水圧強度試験、加工性を数値や判定基準（◎：優、○：良、△：可、×：悪）で評価し、比較した結果を示している。
【００５０】
先ずガスケットの硬さは、各例とも６０前後か、或いは高くても６０後半の数値であり、石英、カオリナイトの天然結合物及びペンタエリスリトール脂肪酸エステの配合量変化は硬さにほとんど影響しないことが判明した。
圧縮永久歪は、実施例３〜６、及び比較例１３，１５は１５％未満であり（１５％未満、判定：◎）、比較例１４及び比較例１６の場合にも２０％未満であった（１５％以上２０％未満、判定：○）。
【００５１】
復元率は、開放直後、開放１時間後、開放３時間後の何れの場合においても実施例３〜６、及び比較例１３，１５の場合にはすべて９０％以上（すべて９０％以上、判定：◎）であり、比較例１４の場合には開放直後及び開放１時間後を除いて９０％以上であるが（ほぼ９０％以上、判定：○）、比較例１６の場合はすべて９０％未満（すべて９０％未満、判定：×）である。
【００５２】
落下強度試験及び水圧強度試験は、実施例３〜６の場合しか実施していないものの、何れの場合も優れた評価で合格（判定：◎）であり、特に水圧強度試験では１００ｋＰａの水圧にも耐えた。
加工性については、比較例１３及び１５の場合を除いて何れの場合も良い（判定：○）又は優れた（判定：◎）評価で合格である。
【００５３】
このように、実施例３〜６は復元率及び加工性の両方の評価が高いため、合格（ＯＫ）との総合評価であった。一方、比較例１３、１５の場合には復元率の評価は実施例１同等で高く、耐へたり性は優れているものの、加工性が悪化しており、比較例１４、１６の場合には逆に加工性は良好であるものの、復元率が悪化しているため、総合評価は何れも不合格（ＮＧ）であった。
【００５４】
ここで、ガスケット１８は押出し成形品であるため、表面粗さ、エッジ部ささくれ、吐出バラツキを軽減する等して押出し加工性を維持するために、ポリマー以外の配合剤を２００重量部程度以上配合するのが一般的である。しかし、上述した総合評価を踏まえ、ガスケット１８の耐へたり性を向上させるため、石英、カオリナイトの天然結合物の配合量を６０〜１００重量部に設定する必要があることが判明した。
【００５５】
何故なら、石英、カオリナイトの天然結合物の配合量が６０重量部未満だとロール加工性が悪化するため、ガスケット１８の生産性が著しく低下し、一方、石英、カオリナイトの天然結合物の配合量が１００重量部を超えると耐へたり性が悪化し、ガスケット１８のシール性能が著しく低下するからである。
しかし、実施例１と比較例１５との比較から明らかなように、石英、カオリナイトの天然結合物を配合しただけでは、押出し時の表面粗さの悪化、エッジ部のささくれ等の押出し加工性の課題が発生する。
【００５６】
そこで、これを解決するために、ペンタエリスリトール脂肪酸エステルを１〜５重量部配合することで、石英、カオリナイトの天然結合物のポリマーへの分散性が向上し、押出し時の表面粗さやエッジ部のささくれが改善される。しかし、ペンタエリスリトール脂肪酸エステルの配合量は１重量部未満だと分散性の向上効果が発揮されず、一方、ペンタエリスリトール脂肪酸エステルの配合量は５重量部を超えると加硫阻害により耐へたり性が悪化することが判明した。
【００５７】
以上のように、ガスケット１８は従来の天然ゴムの発泡体からなるガスケットに比して、耐へたり性（復元性）が大幅に向上しているため、ガスケット、ひいてはオープン型ドラム缶に対する経時的な耐久性が向上し、オープン型ドラム缶をＵＮ規格に更に容易に適合させることができる。
具体的には、上記復元率という評価指標は上記数１で示したＪＩＳ規定の圧縮永久歪による指標よりも厳しい指標であり、この指標において圧縮率６５％で常温において３０日間放置したときの開放直後の常温における復元率が９０％以上であって、開放から３時間後の常温における復元率が９２％以上という評価を得ており、これは従来に比して圧縮永久歪み率が１／２以下程度まで小さく、換言すると復元率が２倍近く程度まで大きいことを表している。従って、水圧強度試験は、一般的にはオープン型ドラム缶を完成して間もなく実施され、試験時のみにおいて所定条件を満たせばＵＮ規格に適合したものとみなされるが、本ガスケット１８を使用した場合には、オープン型ドラム缶を完成直後の有り姿のままの状態で３０日間放置し、その後に水圧強度試験を実施するという厳しい条件下においても水漏れが全く無いことが実験により確認されている。
【００５８】
また、上記復元率を実現するには、ガスケット１８は、デュロメータＣ型硬さが５８〜６８であるのが好ましく、更に、天然ゴムが２０〜３０重量部、スチレンブタジエンゴムが７０〜８０重量部からなり、天然ゴム及びスチレンブタジエンゴムからなるゴム成分１００重量部に対し、石英及びカオリナイトからなる天然結合物を６０〜１００重量部配合し、且つ、ペンタエリスリトール脂肪酸エステルを１〜５重量部配合して形成することにより、ガスケット１８の加工性を確保した状態で上記復元性を実現することができる。
【００５９】
本発明は上述の実施例に制約されるものではなく、更に種々の変形が可能である。
例えば、本発明は、オープン型ドラム缶であれば、液体危険物用のオープン型ドラム缶に限らず、また、前述した口金３２，３４を備えない天蓋を備えたドラム缶や、ステンレス製のドラム缶等にも同様に適用可能である。
また、ガスケット１８は図１２に示すような断面視略半円形状をなして形成されているが、より安価な加工で済む断面視略真円形状のガスケットでも良く、この場合であってもガスケット１８の耐へたり性が高いことにより、オープン型ドラム缶をＵＮ規格に容易に適合させることができる。
【符号の説明】
【００６０】
２              胴体
４              地板
８              天蓋
１４            胴体カール
１６            蓋カール
１８            ガスケット
２８            蓋本体
３０            蓋リム
【図１】
0005430610.tif 000003
【図２】
0005430610.tif 000004
【図３】
0005430610.tif 000005
【図４】
0005430610.tif 000006
【図５】
0005430610.tif 000007
【図６】
0005430610.tif 000008
【図７】
0005430610.tif 000009
【図８】
0005430610.tif 000010
【図９】
0005430610.tif 000011
【図１０】
0005430610.tif 000012
【図１１】
0005430610.tif 000013
【図１２】
0005430610.tif 000014
【図１３】
0005430610.tif 000015
【図１４】
0005430610.tif 000016
【図１５】
0005430610.tif 000017
【図１６】
0005430610.tif 000018
【図１７】
0005430610.tif 000019
【図１８】
0005430610.tif 000020